(57)【要約】      （修正有）【課題】採用する樹脂の種類に対する制約を課すことなしに、薄肉化を可能としつつ、良好な成形性を確保可能な樹脂成形品の成形方法、成形装置を提供する。【解決手段】熱可塑性樹脂を溶融状態のシート状に下方に垂下するように所定押出速度で押し出す段階と、下方へ押し出される溶融状態のシート状樹脂を押出速度以上のけん引速度で下方にけん引する段階と、けん引された溶融状態のシート状樹脂を金型１０の側方に配置する段階と、溶融状態のシート状樹脂と金型との間に形成された密閉空間を減圧、および／またはシート状樹脂を金型に向かって加圧することによって金型形状に沿った形状に成形する段階とを有する、樹脂成形品の成形方法。【選択図】図１
2019111825.tif 000002
【特許請求の範囲】
【請求項１】
熱可塑性樹脂を溶融状態のシート状に下方に垂下するように所定押出速度で押し出す段階と、
下方へ押し出される溶融状態のシート状樹脂を押出速度以上のけん引速度で下方にけん引する段階と、
けん引された溶融状態のシート状樹脂を金型の側方に配置する段階と、
溶融状態のシート状樹脂と金型との間に形成された密閉空間を減圧、および／またはシート状樹脂を金型に向かって加圧することによって金型形状に沿った形状に成形する段階とを有する、
樹脂成形品の成形方法。
【請求項２】
前記けん引する段階において、けん引速度を時間経過とともに減少させることを特徴とする請求項１記載の樹脂成形品の成形方法。
【請求項３】
前記けん引する段階において、けん引速度を時間経過とともに段階的に減少させることを特徴とする請求項２記載の樹脂成形品の成形方法。
【請求項４】
前記けん引段階は、下方へ押し出された溶融状態のシート状樹脂の最下部をクランプする段階と、
クランプされたシート状樹脂の最下部を下方にけん引する段階とを有し、
前記けん引段階は、溶融状態のシート状樹脂の最下部のクランプ開始位置と、該クランプ開始位置より下方レベルの、溶融状態のシート状樹脂の最下部のクランプ解除位置との間で行い、
前記クランプ開始位置は、前記押出し開始位置と前記金型との間にレベルに設定され、前記クランプ解除位置は、前記金型より下方のレベルに設定され、
成形品の寸法に応じて定められる、前記金型におけるキャビティのシート状樹脂の押し出し方向に沿う長さに応じて、溶融状態のシート状樹脂のクランプ開始レベルおよびクランプ解除レベルを定め、それに応じて、クランプ装置のけん引速度を定める、
ことを特徴とする請求項１から３のいずれかに記載の樹脂成形品の成形方法。
【請求項５】
前記金型の側方への配置段階における溶融状態のシート状樹脂の所望の厚みに応じて、前記けん引速度および／または前記けん引時間を調整する段階を有する、請求項１から４のいずれかに記載の樹脂成形品の成形方法。
【請求項６】
前記けん引時間の調整段階は、クランプ開始位置および／またはクランプ解除位置のレベル調整により行う段階を有する、請求項５に記載の樹脂成形品の成形方法。
【請求項７】
溶融状態のシート状樹脂の押し出し直後の厚みと前記金型により成形される直前の目標厚みとの差に応じて、溶融状態のシート状樹脂のメルトインデックスとの関係において、前記下方にけん引する初期けん引速度を設定する、請求項１から６のいずれかに記載の樹脂成形品の成形方法。
【請求項８】
熱可塑性樹脂は、１または２種類以上のポリオレフィン樹脂に無機充填材が５ないし４０重量部含有され、熱可塑性樹脂の２３０℃におけるメルトインデックスが、１．０ないし３．０ｇ／１０ｍｉｎである、請求項７に記載の樹脂成形品の成形方法。
【請求項９】
第１および第２の溶融状態のシート状樹脂を分割金型間に配置して、分割金型の一方の金型と第１シート状樹脂の間の空気を減圧することによって第１シート状樹脂を一方の金型キャビティに密着させるとともに、分割金型の他方の金型と第２シート状樹脂の間の空気を減圧することによって第２シート状樹脂を他方の金型キャビティに密着させた後、分割金型を型締めする段階を有し、
分割金型の型締めにより金型外周のピンチオフ形成部を通じて第１および第２シート状樹脂を溶着一体化することにより、樹脂成形品を成形する、ことを特徴とする請求項１から８のいずれかに記載の樹脂成形品の成形方法。
【請求項１０】
成形される樹脂成形品は密閉中空部を有する、ことを特徴とする請求項９記載の樹脂成形品の成形方法。
【請求項１１】
第１シート状樹脂をクランプするクランプ部と第２のシート状樹脂をクランプするクランプ部を有し、これら一対のクランプ部が同期されていることを特徴とする請求項９または１０記載の熱可塑性樹脂の成形方法。
【請求項１２】
熱可塑性樹脂を押出成形により賦形し、一次成形された熱可塑性樹脂を垂下する形態で押し出す一次成形部と、一次成形部により押し出された熱可塑性樹脂をブロー成形あるいは真空成形により二次成形する二次成形部とを有する、熱可塑性樹脂の成形装置において、
前記一次成形部は、
熱可塑性樹脂を溶融混練する溶融混練手段と、
溶融混練した熱可塑性樹脂を所定量貯留する貯留手段と、
貯留された熱可塑性樹脂を溶融状態のシート状に垂下するように、間欠的に押し出す押出スリットと、を有し、
前記二次成形部は、
垂下するシート状樹脂を挟んで、開位置と閉位置との間でシート面に対して略直交する向きに可動であり、互いに対向する面にキャビティを形成した一対の分割金型と、
開位置と閉位置との間でシート面に対して略直交する向きに一対の分割金型を移動させる金型移動手段と、を有し、
さらに、下方に押出されるシート状樹脂の最下部をクランプ可能なクランプ部と、該クランプ部を上下方向に移動させるクランプ部移動手段と、前記クランプ部移動手段による該クランプ部の上下方向への移動速度を調整するクランプ部移動速度調整手段とを、備えたシート状樹脂のけん引手段とを有し、
前記クランプ部移動速度調整手段は、下方へ押し出される溶融状態のシート状樹脂を押出速度以上のけん引速度で下方にけん引するように前記クランプ部の移動速度を調整する、
ことを特徴とする熱可塑性樹脂の成形装置。
【請求項１３】
前記クランプ部移動速度調整手段は、けん引速度を時間経過とともに減少させることを特徴とする請求項１２記載の熱可塑性樹脂の成形装置。
【請求項１４】
前記クランプ部は、押出方向と直行する方向に所定幅を有する溶融状態のシート樹脂をクランプ可能なように、所定の長さに亘って延びていることを特徴とする請求項１２または１３記載の熱可塑性樹脂の成形装置。
【請求項１５】
第１および第２の溶融状態のシート状樹脂を分割金型間に配置して、分割金型の一方の金型と第１シート状樹脂の間の空気を減圧することによって第１シート状樹脂を一方の金型キャビティに密着させるとともに、分割金型の他方の金型と第２シート状樹脂の間の空気を減圧することによって第２シート状樹脂を他方の金型キャビティに密着させた後、分割金型を型締めし、当該分割金型の型締めにより金型外周のピンチオフ形成部を通じて第１および第２シート状樹脂を溶着一体化することにより、樹脂成形品を成形する樹脂成形品の成形装置であって、
第１シート状樹脂をクランプするクランプ部と第２のシート状樹脂をクランプするクランプ部を有し、これら一対のクランプ部が同期されていることを特徴とする請求項１２から１４のいずれかに記載の熱可塑性樹脂の成形装置。
【発明の詳細な説明】
【技術分野】
【０００１】
本発明は、樹脂成形品の成形方法および成形装置に関し、より詳細には、一次成形により下方に垂下形態で押し出され、二次成形により成形される熱可塑性樹脂を利用する樹脂成形品の成形方法および成形装置に関する。
【背景技術】
【０００２】
従来、たとえば樹脂製サンドイッチパネルを製造するのに、押出による一次成形と、ブロー（あるいは真空）による二次成形とを組み合わせた成形方法が用いられている。このような成形方法によれば、押出された溶融状態の樹脂をそのまま利用して、ブロー（あるいは真空）成形することにより、いったん成形した樹脂を再加熱することに起因する加熱の不均一性等の技術的問題点を引き起こすことなしに、サンドイッチパネルを成形することが可能である。
特に、押出された溶融状態の樹脂をそのまま下方に垂下させ、鉛直方向に延びる樹脂を型締して、ブロー（あるいは真空）成形することにより、たとえば樹脂を横方向に押出する場合に比べて、二次成形の型締まで溶融状態の樹脂を支持する必要なしに非接触状態で押出ダイより送り出すことが可能である。
【０００３】
しかしながら、これらの先行の成形技術においては、二次成形前に押し出された溶融状態の樹脂をそのまま下方に垂下させることに起因して、溶融状態のシートに生じるドローダウンあるいはネックインにより、シートの押出方向あるいは幅方向に金型による成形前のシート厚みが不均一となるという技術的問題点が引き起こされることから、本出願人は、特許文献１において、以下のような新規な成形技術を提案している。ここに、ドローダウンとは、時間経過とともにシートの自重により溶融状態のシートが引き伸ばされてシートの上方ほど薄肉となる現象をいい、ちなみにネックインとは、ドローダウンに起因してシートの幅方向に収縮してシート幅が小さくなる現象をいう。
すなわち、この樹脂成形品の成形方法は、熱可塑性樹脂を溶融状態のシート状に下方に垂下するように下方に押し出す段階と、一対のローラーにより、下方に押し出された溶融状態のシート状樹脂を挟み込み、ローラーの回転駆動により下方へ送り出す段階と、下方に送り出された溶融状態のシート状樹脂を一対のローラーの下方に配置された金型の側方に配置する段階と、溶融状態のシート状樹脂と金型との間に形成された密閉空間を減圧、および／またはシート状樹脂を金型に向かって加圧することによって金型形状に沿った形状に成形する段階とを有し、特に、下方に押し出された溶融状態のシート状樹脂の最下部が、一対のローラー間を通過した後に、一対のローラー同士を相対的に近接させることにより、一対のローラーでシート状樹脂を挟み込み、ローラーの回転駆動により所定押出速度以上の速度で下方へ送り出すようにしている。
【０００４】
このような樹脂成形品の成形方法によれば、シート状樹脂が一対のローラーにより下方に送り出されるにつれて、鉛直方向に垂下するシート状樹脂の長さが長くなり、それに起因して垂下するシート状樹脂の上部ほどシート状樹脂の自重により薄肉化されるところ（ドローダウンあるいはネックイン）、その一方で一対のローラーによる送り出し速度を押出速度以上となるようにローラーの回転速度を調整することにより、シート状樹脂は一対のローラーにより下方に引っ張られ、延伸薄肉化されるようにしている。
このとき、時間経過とともにローラーの回転速度を低下させて、送り出し速度を熱可塑性樹脂製シートの押出速度に近づけるように調整する。これにより、シート状樹脂の上部ほど一対のローラーによる下方への引っ張り力が低下することから、相対的にこのような引っ張り力に伴う延伸薄肉化が低減され、ドローダウンあるいはネックインに伴う薄肉化を相殺し、ドローダウンあるいはネックインを有効に防止し、以て押出方向に一様な厚みを形成することが可能である。
次いで、押出方向に一様な厚みを形成したシート状樹脂を一対のローラーの下方に配置された金型の側方に配置して、シート状樹脂と金型との間に形成された密閉空間を減圧、および／またはシート状樹脂を金型に向かって加圧することによって金型形状に沿った形状に成形することにより、二次成形の際の賦形に悪影響を与えることなく、押し出し方向に所望の厚みを備えた樹脂成形品を成形することが可能となる。
【０００５】
しかしながら、本出願人は、この成形方法においては、専ら一対のローラーにより、溶融状態のシート状樹脂の厚みを調整することに起因して、以下のような新たな技術的問題点が引き起こされる点を見出した。
第１に、一対のローラーによる溶融状態の樹脂シートの送り出しのみにより、溶融状態の樹脂シートの薄肉化を行おうとすると、一対のローラーの回転速度、すなわち送り出し速度の調整によっては、送り出しの進行とともに樹脂シートの自重により生じるドローダウンの抑制には限界があり、一対のローラーから送り出した樹脂シートはその後調整されることなく自重によって引き伸ばされることを考慮した範囲でしか薄肉化をすることができない。つまり、一対のローラーから垂下する溶融状態の樹脂シートの長さ（重量）次第で、溶融状態の樹脂シートの引きちぎれが生じ得るため、ドローダウンを考慮した範囲で樹脂シートの厚さを決定する必要があった。さらに、溶融状態のシート状樹脂の薄肉化のために、一対のローラーの回転速度を上げてシート状樹脂の送り出し速度を増大させていくと、シート状樹脂の送り出し方向に沿ったドローダウンは抑制可能であるとしても、シート状樹脂の送り出し方向と直交する向きの幅方向にネックインが生じ、これ以上の薄肉化達成が困難となり、あるいは二次成形に悪影響を及ぼす。
第２に、一対のローラーにより連続的に送り出される溶融状態のシート状樹脂が、常温のローラーとの接触によりシート状樹脂の表面が冷却されて、二次成形の際の成形性に悪影響を及ぼす点である。より詳細には、溶融状態のシート状樹脂のシート表面と一対のローラーの外周面との間の線接触を通じて、ローラーの回転駆動によりシート状樹脂が送り出されるところ、この線接触時間の間に溶融状態のシート状樹脂のシート表面が冷却され、二次成形の際の金型による賦形に対する阻害要因となる。だからといって、線接触時間の短縮化のために、ローラーの回転速度を上げていくと、第１のように、ネックインが生じたり、ローラーのシート状樹脂に対する押圧力によっては、ローラーとシート状樹脂との間に過度の滑りが生じ、シート状樹脂の円滑な送り出しにも障害が生じ得る。
【０００６】
この点、特許文献２には、一対のローラーにより溶融状態のシート状樹脂を送り出しつつ、溶融状態のシート状樹脂の最下部をけん引する技術が開示されている。
より詳細には、押出成形機に接続した少なくとも２つのダイそれぞれから１枚のシートを押出し、この直後において、各シートを一対の挟持ローラーで挟持し、各シートの少なくとも表面を加熱して、そのしわをのばし、光沢出しを行い、この光沢出しされた少なくとも２枚のシートをけん引し、ブロー成形金型内に供給し、ブロー成形金型を閉じて２枚のシートを張り合わせ、ブロー成形する点を開示する。
より具体的には、各シートのドローダウンに応じて、シートのけん引速度を制御したり、あるいは押出成形機のスクリュー回転数を調整することにより、光沢出しされた両シートがほぼ同時に成型金型内に供給されるようにしている。
しかしながら、特許文献２において、各シートのドローダウンに応じて、シートのけん引速度を制御したり、あるいは押出成形機のスクリュー回転数を調整する点が開示されているが、これは各シートのドローダウンの発生を抑制あるいは解消するのではなく、両シートにドローダウンが生じることを前提に、シートのけん引速度を制御したり、あるいは押出成形機のスクリュー回転数を調整することにより、両シートがほぼ同時に成型金型内に供給されるようにしているに過ぎない。
【０００７】
以上より、特許文献１は、専ら一対のローラーにより溶融状態のシート状樹脂の厚み調整を行うのに対して、特許文献２においては、一対のローラーとクランプとを併用して、溶融状態のシート状樹脂の一対のローラーによる送り出しとクランプによるけん引を行っているものの、一対のローラーは、溶融状態のシート状樹脂の厚み調整でなく、シート面を鏡面化あるいは光沢化するものであり、一方、シートのけん引は、光沢出しされた両シートがほぼ同時に成型金型内に供給されるようにするに過ぎず、いずれも溶融状態のシート状樹脂の厚み調整に関与するものでない。
【０００８】
この点、シートに用いる樹脂として、そのＭＦＲ値あるいはメルトテンションの値が比較的大きいものを採用すれば、このようなドローダウンあるいはネックインをある程度防止可能だが、採用可能な材料の制約となってしまい実用的でない。特に、薄肉シートを成形する場合には、ＭＦＲ値としては大きいほうが好ましいため、ＭＦＲ値の制限では対処できない場合もある。
【発明の開示】
【発明が解決しようとする課題】
【０００９】
上記技術的問題点に鑑み、本発明の目的は、採用する樹脂の種類に対する制約を課すことなしに、薄肉化を可能としつつ、良好な成形性を確保可能な樹脂成形品の成形方法、成形装置を提供することにある。
【特許文献１】特許第４９０２７８９号公報
【特許文献２】特開平１１−５２４８号公報
【課題を解決するための手段】
【００１０】
上記目的を達成するために、本発明に係る樹脂成形品の成形方法は、
熱可塑性樹脂を溶融状態のシート状に下方に垂下するように所定押出速度で押し出す段階と、
下方へ押し出される溶融状態のシート状樹脂を押出速度以上のけん引速度で下方にけん引する段階と、
けん引された溶融状態のシート状樹脂を金型の側方に配置する段階と、
溶融状態のシート状樹脂と金型との間に形成された密閉空間を減圧、および／またはシート状樹脂を金型に向かって加圧することによって金型形状に沿った形状に成形する段階とを有する、構成としている。
【００１１】
前記けん引する段階において、けん引速度を時間経過とともに減少させることが好ましい。さらに、前記けん引する段階において、けん引速度を時間経過とともに段階的に減少させることが好ましい。
【００１２】
前記けん引段階は、下方へ押し出された溶融状態のシート状樹脂の最下部をクランプする段階と、
クランプされたシート状樹脂の最下部を下方にけん引する段階とを有し、
前記けん引段階は、溶融状態のシート状樹脂の最下部のクランプ開始位置と、該クランプ開始位置より下方レベルの、溶融状態のシート状樹脂の最下部のクランプ解除位置との間で行い、
前記クランプ開始位置は、前記押出し開始位置と前記金型との間にレベルに設定され、前記クランプ解除位置は、前記金型より下方のレベルに設定され、
成形品の寸法に応じて定められる、前記金型におけるキャビティのシート状樹脂の押し出し方向に沿う長さに応じて、溶融状態のシート状樹脂のクランプ開始レベルおよびクランプ解除レベルを定め、それに応じて、クランプ装置のけん引速度を定めるのがよい。
【００１３】
また、前記金型の側方への配置段階における溶融状態のシート状樹脂の所望の厚みに応じて、前記けん引速度および／または前記けん引時間を調整する段階を有するにがよい。
【００１４】
前記けん引時間の調整段階は、クランプ開始位置および／またはクランプ解除位置のレベル調整により行う段階を有するのがよい。
【００１５】
溶融状態のシート状樹脂の押し出し直後の厚みと前記金型により成形される直前の目標厚みとの差に応じて、溶融状態のシート状樹脂のメルトインデックスとの関係において、前記下方にけん引する初期けん引速度を設定するのがよい。
【００１６】
熱可塑性樹脂は、１または２種類以上のポリオレフィン樹脂に無機充填材が５ないし４０重量部含有され、熱可塑性樹脂の２３０℃におけるメルトインデックスが、１．０ないし３．０ｇ／１０ｍｉｎであることが好ましい。
【００１７】
また、第１および第２の溶融状態のシート状樹脂を分割金型間に配置して、分割金型の一方の金型と第１シート状樹脂の間の空気を減圧することによって第１シート状樹脂を一方の金型キャビティに密着させるとともに、分割金型の他方の金型と第２シート状樹脂の間の空気を減圧することによって第２シート状樹脂を他方の金型キャビティに密着させた後、分割金型を型締めする段階を有し、
分割金型の型締めにより金型外周のピンチオフ形成部を通じて第１および第２シート状樹脂を溶着一体化することにより、樹脂成形品を成形するようにしてもよい。成形される樹脂成形品は例えば密閉中空部を有する。
【００１８】
さらに、第１シート状樹脂をクランプするクランプ部と第２のシート状樹脂をクランプするクランプ部を有し、これら一対のクランプ部が同期されている、という構成としてもよい。
【００１９】
また、上記目的を達成するために、本発明に係る樹脂成形品の成形装置は、
熱可塑性樹脂を押出成形により賦形し、一次成形された熱可塑性樹脂を垂下する形態で押し出す一次成形部と、一次成形部により押し出された熱可塑性樹脂をブロー成形あるいは真空成形により二次成形する二次成形部とを有する、熱可塑性樹脂の成形装置において、
前記一次成形部は、
熱可塑性樹脂を溶融混練する溶融混練手段と、
溶融混練した熱可塑性樹脂を所定量貯留する貯留手段と、
貯留された熱可塑性樹脂を溶融状態のシート状に垂下するように、間欠的に押し出す押出スリットと、を有し、
前記二次成形部は、
垂下するシート状樹脂を挟んで、開位置と閉位置との間でシート面に対して略直交する向きに可動であり、互いに対向する面にキャビティを形成した一対の分割金型と、
開位置と閉位置との間でシート面に対して略直交する向きに一対の分割金型を移動させる金型移動手段と、を有し、
さらに、下方に押出されるシート状樹脂の最下部をクランプ可能なクランプ部と、該クランプ部を上下方向に移動させるクランプ部移動手段と、前記クランプ部移動手段による該クランプ部の上下方向への移動速度を調整するクランプ部移動速度調整手段とを、備えたシート状樹脂のけん引手段とを有し、
前記クランプ部移動速度調整手段は、下方へ押し出される溶融状態のシート状樹脂を押出速度以上のけん引速度で下方にけん引するように前記クランプ部の移動速度を調整する、
ことを特徴とする。
【００２０】
前記クランプ部移動速度調整手段は、けん引速度を時間経過とともに減少させるのがよい。
【００２１】
また、前記クランプ部は、押出方向と直行する方向に所定幅を有する溶融状態のシート樹脂をクランプ可能なように、所定の長さに亘って延びていることが好ましい。
【００２２】
さらに、第１および第２の溶融状態のシート状樹脂を分割金型間に配置して、分割金型の一方の金型と第１シート状樹脂の間の空気を減圧することによって第１シート状樹脂を一方の金型キャビティに密着させるとともに、分割金型の他方の金型と第２シート状樹脂の間の空気を減圧することによって第２シート状樹脂を他方の金型キャビティに密着させた後、分割金型を型締めし、当該分割金型の型締めにより金型外周のピンチオフ形成部を通じて第１および第２シート状樹脂を溶着一体化することにより、樹脂成形品を成形する樹脂成形品の成形装置であって、
第１シート状樹脂をクランプするクランプ部と第２のシート状樹脂をクランプするクランプ部を有し、これら一対のクランプ部が同期されている、という構成としてもよい。
【発明を実施するための最良の形態】
【００２３】
本発明に係る樹脂成形品の成形装置の第１実施形態を図面を参照しながら、以下に詳細に説明する。
本実施形態では、樹脂成形品として、単一のシート状の成形品を対象としている。
図１に示すように、樹脂成形品の成形装置１０は、押出装置１２と、押出装置１２の下方に配置された型締装置１４とを有し、押出装置１２から押出された溶融状態のシート状樹脂を型締装置１４に送り、型締装置１４により溶融状態のシート状樹脂を成形するようにしている。
【００２４】
押出装置１２は、従来既知のタイプであり、その詳しい説明は省略するが、ホッパー１６が付設されたシリンダー１８と、シリンダー１８内に設けられたスクリュー（図示せず）と、スクリューに連結された油圧モーター２０と、シリンダー１８と内部が連通したアキュムレータ２４と、アキュムレータ２４内に設けられたプランジャー２６とを有し、ホッパー１６から投入された樹脂ペレットが、シリンダー１８内で油圧モーター２０によるスクリューの回転により溶融、混練され、溶融状態の樹脂がアキュムレータ２４室に移送されて一定量貯留され、プランジャー２６の駆動によりＴダイ２８に向けて溶融樹脂を送り、押出スリット３４を通じて連続的なシート状樹脂が押し出され、間隔を隔てて配置された一対のローラー３０によって挟圧されながら下方へ向かって送り出されて分割金型３２の間に垂下される。これにより、後に詳細に説明するように、シート状樹脂が上下方向（押出方向）に一様な厚みを有する状態で、分割金型３２の間に配置される。
【００２５】
押出装置１２の押出の能力は、成形する樹脂成形品の大きさ、シート状樹脂のドローダウンあるいはネックイン発生防止の観点から適宜選択する。より具体的には、実用的な観点から、間欠押出における１ショットの押出量は好ましくは１〜１０ｋｇであり、押出スリット３４からの樹脂の押出速度は、数百ｋｇ／時以上、より好ましくは７００ｋｇ／時以上である。また、シート状樹脂のドローダウンあるいはネックイン発生防止の観点から、シート状樹脂の押出工程はなるべく短いのが好ましく、樹脂の種類、ＭＦＲ値、メルトテンション値に依存するが、一般的に、押出工程は４０秒以内、より好ましくは１０〜２０秒以内に完了するのがよい。このため、熱可塑性樹脂の押出スリット３４からの単位面積、単位時間当たりの押出量は、５０ｋｇ／時ｃｍ２以上、より好ましくは１５０ｋｇ／時ｃｍ２以上である。例えば、スリット間隔が０．５ｍｍ、スリットの幅方向の長さが１０００ｍｍのＴダイ２８の押出スリット３４から、密度０．９ｇ／ｃｍ３の熱可塑性樹脂を用いて厚さ１．０ｍｍ、幅１０００ｍｍ、押出方向の長さが２０００ｍｍのシート状樹脂として１５秒間で押し出す場合、１．８ｋｇの熱可塑性樹脂を１ショット１５秒間で押し出したこととなり、押出速度は４３２ｋｇ／時であり、単位面積当りの押出速度は約８６ｋｇ／時ｃｍ２と算出することができる。
【００２６】
後に説明するように、一対のローラー３０の回転により一対のローラー３０間に挟み込まれたシート状樹脂を下方に送り出すとともに、クランプ装置３００のクランプ部３０４の下方への駆動によりシート状樹脂の下端を下方にけん引することで、シート状樹脂を延伸薄肉化することが可能であり、押し出されるシート状樹脂の押出速度と一対のローラー３０によるシート状樹脂の送り出し速度との関係およびシート状樹脂の送り出し速度とクランプ部による下方へのけん引速度との関係を調整することにより、ドローダウンあるいはネックインの発生を防止することが可能であるから、樹脂の種類、特にＭＦＲ値およびメルトテンション値、あるいは単位時間当たりの押出量に対する制約を小さくすることが可能である。
【００２７】
図１に示すように、Ｔダイ２８に設けられる押出スリット３４は、鉛直下向きに配置され、押出スリット３４から押し出された連続シート状のパリソンは、そのまま押出スリット３４から垂下する形態で、鉛直下向きに送られるようにしている。押出スリット３４は、後に説明するように、その間隔を可変とすることにより、シート状樹脂の厚みを変更することが可能である。
【００２８】
図２（図２は、図面上左側が図１の下向きである）に示すように、Ｔダイ２８の本体は、先端にダイリップ３６ａを有するダイ３８ａと、先端にダイリップ３６ｂを有するダイ３８ｂとを重ね合わせることにより構成され、ダイリップ３６ａ、３６ｂ同士の間隔が押出スリット３４の間隔を形成し、押出スリットの間隔を調整するのに、スリット隙間調整装置４２およびスリット隙間駆動装置４４が設けられる。ダイリップ３６ａおよびダイリップ３６ｂそれぞれの近傍には、凹溝５６ａおよび５６ｂが設けられ、ダイリップ３６ａおよびダイリップ３６ｂを図面上上下方向に撓みやすくし、以てスリット隙間調整装置４２およびスリット隙間駆動装置４４それぞれにより、押出スリット３４の間隔を調整するようにしている。スリット隙間調整装置４２およびスリット隙間駆動装置４４ともに既知の構成であるが、スリット隙間調整装置４２は、ダイリップ３６ａを変形させて、シートの幅方向（図面の裏から表の方向）における厚みの均一性を調整するように機能し、一方スリット隙間駆動装置４４は、ダイリップ３６ｂを変形させて、シートの押出し方向（図面の左右方向）の厚みを調整するように機能し、Ｔダイ２８に供給された熱可塑性樹脂は、図２に示すＴダイ２８の本体のマニホールドから樹脂流路３３を通って押出スリット３４からシートとして押出される。
【００２９】
スリット隙間調整装置４２としては熱膨張式または機械式があり、その両方の機能を併せ持つ装置を用いることが好ましい。スリット隙間調整装置４２は押出スリット３４の幅方向に沿って等間隔に複数配置され、各スリット隙間調整装置４２によってスリット隙間Ａをそれぞれ狭くしたり、広くしたりすることで幅方向におけるシートの厚みを均一なものとする。
【００３０】
各スリット隙間調整装置４２は、ダイボルト４６と、ダイボルト４６に連結された調整軸５０と、調整軸５０に締結ボルト５２を介して連結された係合片５４とから構成され、ダイボルト４６、調整軸５０および係合片５４により、凹溝５６ａをまたぐように設けられる。より詳細には、スリット隙間調整装置４２は一方のダイリップ３６ａに向けて進退自在に設けたダイボルト４６を有し、その先端に圧力伝達部を介して調整軸５０が配置されている。調整軸５０には締結ボルト５２により係合片５４が結合されており、係合片５４は一方のダイリップ３６ａに連結されている。ダイボルト４６を前進させると圧力伝達部を介して調整軸５０が先端方向に押出されて、一方のダイリップ３６ａが押圧される。これにより、ダイリップ３６ａは凹溝５６ａの部位で変形されてスリット隙間Ａが狭くなる。スリット隙間Ａを広くするにはこれと逆にダイボルトを後退させる。
【００３１】
さらに、上記機械式の調整手段に合わせて熱膨張式の調整手段を用いることで精度良くスリット隙間Ａを調整することができる。具体的には、図示しない電熱ヒーターにより調整軸５０を加熱して熱膨張させることで一方のダイリップ３６ａが押圧され、スリット隙間Ａが狭くなる。また、スリット隙間Ａを広くするには電熱ヒーターを停止させ、図示しない冷却手段により調整軸５０を冷却して収縮させる。
【００３２】
それに対して、スリット隙間駆動装置４４は、摺動バー５８および駆動片６０からなる。摺動バー５８は摺動溝６２内に配置されており、後述する駆動手段によってスリットの幅方向に可動される。駆動片６０は他方のダイリップ３６ｂに対して連結されている。摺動バー５８がスリットの幅方向に進退するとこれに連動して駆動片６０が他方のダイリップ３６ｂを押し引きする。これにより、ダイリップ３６ｂは凹溝５６ｂの部位で変形されてスリット隙間Ａを変動させることができる。
【００３３】
Ｔダイ２８より押出されたシートは、分割金型３２間に垂下された状態で、つまり型締めされる時点において押出し方向の厚みが均一となるように調整することが好ましい。この場合、スリット隙間Ａを押出し開始から徐々に広げ、押出し終了時に最大となるように変動させる。これによりＴダイ２８より押出されるシートの厚みは押出し開始から徐々に厚くなるが、溶融状態で押出されたシートは自重により引き伸ばされてシートの下方から上方へ徐々に薄くなるため、スリット隙間Ａを広げて厚く押出した分とドローダウン現象により引き伸ばされて薄くなった分が相殺されて、シート上方から下方にわたって均一な厚みに調整することができる。
【００３４】
図３を参照して、一対のローラー３０について説明すれば、一対のローラー３０は、押出スリット３４の下方において、各々の回転軸が互いに平行にほぼ水平に配置され、一方が回転駆動ローラー３０Ａであり、他方が被回転駆動ローラー３０Ｂである。より詳細には、図１に示すように、一対のローラー３０は、押出スリット３４から下方に垂下する形態で押し出されるシート状樹脂に関して、線対称となるように配置される。
それぞれのローラーの直径およびローラーの軸方向長さは、成形すべきシート状樹脂の押出速度、シートの押出方向長さおよび幅、ならびに樹脂の種類等に応じて適宜設定すればよいが、後に説明するように、一対のローラー３０間にシート状樹脂を挟み込んだ状態で、ローラーの回転によりシート状樹脂を円滑に下方に送り出す観点から、回転駆動ローラー３０Ａの径は、被回転駆動ローラー３０Ｂの径より若干大きいのが好ましい。ローラーの径は５０〜３００ｍｍの範囲であることが好ましく、シート状パリソンとの接触においてローラーの曲率が大きすぎてもまた、小さすぎてもシート状パリソンがローラーへ巻き付く不具合の原因となる。
【００３５】
回転駆動ローラー３０Ａには、ローラー回転駆動手段９４およびローラー移動手段９６が付設され、ローラー回転駆動手段９４により、回転駆動ローラー３０Ａは、その軸線方向を中心に回転可能とされ、一方ローラー移動手段９６により、回転駆動ローラー３０Ａは、一対のローラー３０を包含する平面内で被回転駆動ローラー３０Ｂとの平行な位置関係を保持しつつ、被回転駆動ローラー３０Ｂに向かって近づき、あるいは被回転駆動ローラー３０Ｂから離れるように移動されるようにしている。
【００３６】
より詳細には、ローラー回転駆動手段９４は、回転駆動ローラー３０Ａに連結した回転駆動モータ９８であり、回転駆動モータ９８の回転トルクをたとえば歯車減速機構（図示せず）を介して回転駆動ローラー３０Ａに伝達するようにしている。回転駆動モータ９８は、従来既知のものであり、その回転数を調整可能なように回転数調整装置１００が付設されている。この回転数調整装置１００は、たとえば電動モーターに対する電流値を調整するものでよく、後に説明するように、シート状樹脂が押出スリット３４から押し出される押出速度と、一対のローラー３０の回転によりシート状樹脂が下方に送り出される送り出し速度との相対速度差を、シート状樹脂の押出速度に応じて、調整するようにしている。シート状樹脂のローラーによる送り出し速度は、例えば直径１００ｍｍの一対のローラーを用いて、送り出し方向に長さ２０００ｍｍのシート状樹脂を１５秒間で送り出す場合、１ショット１５秒間で約６．４回転することとなり、ローラーの回転速度は約２５．５ｒｐｍと算出することができる。ローラーの回転速度を上げ下げすることでシート状樹脂であるシート状樹脂の送り出し速度を容易に調整することができる。
【００３７】
図４に示すように、被回転駆動ローラー３０Ｂが回転駆動ローラー３０Ａと同調して回転駆動するように、被回転駆動ローラー３０Ｂは、その端周面１０２に亘ってローラーの回転軸を中心に回転可能な第１歯車１０４を有し、一方回転駆動ローラー３０Ａは、その端周面１０６に亘ってローラーの回転軸を中心に回転可能な、第１歯車１０４と噛み合う第２歯車１０８を有する。
図３に示すように、ローラー移動手段９６は、ピストンーシリンダ機構９７からなり、ピストンロッド１０９の先端が、回転駆動ローラー３０Ａをその軸線方向に回転可能に支持するカバー１１１に連結され、たとえば空気圧を調整することにより、ピストン１１３をシリンダー１１５に対して摺動させ、それにより回転駆動ローラー３０Ａを水平方向に移動するようにし、以て一対のローラー３０同士の間隔を調整可能としている。この場合、後に説明するように、シート状樹脂の最下部が一対のローラー３０の間に供給される前に、一対のローラー３０同士の間隔を供給されるシート状樹脂の厚みより広げて（図３（Ａ）の間隔Ｄ１を構成する開位置）、シート状樹脂が円滑に一対のローラー３０の間に供給されるようにし、その後に一対のローラー３０同士の間隔を狭めて、一対のローラー３０によりシート状樹脂を挟み込み（図３（Ａ）の間隔Ｄ２を構成する閉位置）、ローラーの回転によりシート状樹脂を下方に送り出すようにしている。ピストン１１３のストロークは、開位置と閉位置との距離となるように設定すればよい。また、空気圧を調整することにより、シート状樹脂が一対のローラー３０の間を通過する際、ローラーからシート状樹脂に作用する押圧力を調整することも可能である。押圧力の範囲は、一対のローラー３０が回転することにより、一対のローラー３０の表面とシート状樹脂の表面との間に滑りが生じない一方で、一対のローラー３０によりシート状樹脂が引きちぎられることのないようにしてシート状樹脂が確実に下方に送り出されるように定められ、樹脂の種類に依存するが、たとえば０．０５ＭＰＡないし６ＭＰＡである。
また、一対のローラー３０により、押し出しスリット３４と一対のローラー３０との間で溶融状態のシート状樹脂を延伸する際、延伸中に溶融状態のシート状樹脂が引きちぎれないように、押し出しスリット３４と一対のローラー３０との間のレベル差を調整するのがよい。
【００３８】
回転駆動ローラー３０Ａには、一対のローラー３０の回転によりシート状樹脂が下方に送り出される際、それぞれ、シート状樹脂を回転駆動ローラー３０Ａの各端に向かって案内するように方向付けられたヘリカル状の一対の浅溝１１２がその外周面に亘って設けられる。これにより、シート状樹脂が一対のローラー３０を通過することで、シート状樹脂の幅を広げる向きに張った状態とすることが可能である。浅溝１１２のピッチおよび深さは、シート状樹脂の材質、設定されるローラーの回転速度等に応じて、適宜設定すればよい。ちなみに、図４における浅溝のピッチは、理解を容易にするために誇張して描いている。
なお、回転駆動ローラー３０Ａには、シート状樹脂の温度に応じて、ローラーの表面温度を調整する表面温度調整手段を付設してもよく、その構成は、たとえばローラーの内部に冷媒を通し、この冷媒を循環させることにより、ローラーの表面が一対のローラー３０により挟み込まれた溶融状態のシート状樹脂により過度に加熱されないように熱交換するようにしてもよい。なお、ローラーの外周面は、耐熱被覆されるのがよい。
【００３９】
図１に示すように、クランプ装置３００は、クランプ部３０４と、クランプ部３０４が一端に設けられたアーム部３０２と、アーム部３０２の他端に設けられたアーム駆動部３０４とを有する。
クランプ部３０４は、アーム部３０２の一端に設けられたピン３０３を中心にクランプ位置とクランプ解除位置との間で回動可能な一対のクランプ部３０４を有し、一対のクランプ部３０４はそれぞれ、押し出し方向と直交する方向に所定幅を有する溶融状態のシート状樹脂をクランプ可能なように、所定の長さ（図面上上下方向）に亘って延びる。溶融状態のシート状樹脂をクランプした状態で下方にけん引する際、一対のクランプ部３０４とシート状樹脂との間に滑りが生じないように、一対のクランプ部３０４の先端には、溶融状態のシート状樹脂に食い込み可能な爪部が設けられるのがよい。
【００４０】
アーム部３０２は、アーム駆動部３０４により、クランプ開始レベル（ＰＨ）とクランプ解除レベル（ＰＬ）との間で上下方向に伸縮可能であり、分割金型の間でアーム部３０２の上下方向が溶融状態のシート状樹脂の押し出し方向と一致するように位置決めされており、クランプ開始レベル（ＰＨ）において、一対のローラーにより送り出された溶融状態のシートの下端部をクランプし、クランプした状態で、クランプ解除レベル（ＰＬ）まで下降し、そこでクランプ解除するようにしている。
クランプ開始レベル（ＰＨ）は、一対のローラーと分割金型の上端との間に設けられ、クランプ解除レベル（ＰＬ）は、分割金型の下端より下方に設けられ、それにより、分割金型が型開きから型締する際、干渉しないようにしており、分割金型が型開き状態で、クランプ開始レベル（ＰＨ）までアーム部３０２が伸張し、クランプ解除レベル（ＰＬ）までアーム部３０２を下降させることで、溶融状態のシート状樹脂が分割金型の間に配置された状態で、分割金型の型締を可能としている。
【００４１】
アーム駆動部３０４によるアーム部３０２の伸縮量の調整により、クランプ開始レベル（ＰＨ）とクランプ解除レベル（ＰＬ）とを互いに独立に調整可能であり、たとえば、クランプ装置３００による溶融状態のシートのけん引による薄肉化量に応じて、アーム駆動部３０４のけん引速度との関係において、クランプ開始レベル（ＰＨ）とクランプ解除レベル（ＰＬ）とのレベル差を定めてもよい。
成形品の寸法に応じて定められる、キャビティ１１６のシート状樹脂の押し出し方向に沿う長さに応じて、溶融状態のシート状樹脂のクランプ開始レベル（ＰＨ）およびクランプ解除レベル（ＰＬ）を定め、それに応じて、クランプ装置３０のけん引速度を定めるのでもよい。
アーム駆動部３０４は、アーム部３０２をクランプ開始レベル（ＰＨ）とクランプ解除レベル（ＰＬ）との間で上下方向に移動可能とし、その際、アーム部３０２の上下方向移動速度、すなわち、クランプ部３０４によりクランプされた溶融状態のシート状樹脂のけん引速度を調整可能にしている。具体的には、アーム駆動部３０４はボールネジに連結され、ボールネジの回転によってアーム部３０２の位置及び移動速度が制御される。なお、２条の溶融状態のシート状樹脂それぞれを対応するクランプ装置３００によりけん引する際、２条の溶融状態のシート状樹脂が分割金型の間に同時に配置され、一方のシート状樹脂が待機状態とならないように、クランプ装置３００のアーム駆動部３０４を同期させるようにするのがよい。
クランプ部移動速度調整手段（図示せず）が設けられ、一対のローラー３０による熱可塑性シート状樹脂の送り出し速度に応じて、クランプ部移動速度調整手段によるシート状樹脂のけん引速度が送り出し速度以上となる範囲で、クランプ部の移動速度を調整し、さらに、けん引速度と送り出し速度との速度差を送り出し速度と所定押出速度との速度差以下に設定する速度差設定手段（図示せず）が設けられる。
【００４２】
一方、型締装置１４も、押出装置１２と同様に、従来既知のタイプであり、その詳しい説明は省略するが、２つの分割形式の金型３２Ａ，Ｂと、金型３２Ａ，Ｂを溶融状態のシート状樹脂の供給方向に対して略直交する方向に、開位置と閉位置との間で移動させる金型駆動装置とを有する。
【００４３】
図１に示すように、２つの分割形式の金型３２Ａ，Ｂは、キャビティ１１６を対向させた状態で配置され、それぞれキャビティ１１６が略鉛直方向を向くように配置される。それぞれのキャビティ１１６の表面には、溶融状態のシート状樹脂に基づいて成形される成形品の外形、および表面形状に応じて凹凸部が設けられる。２つの分割形式の金型３２Ａ，Ｂそれぞれにおいて、キャビティ１１６のまわりには、ピンチオフ部１１８が形成され、このピンチオフ部１１８は、キャビティ１１６のまわりに環状に形成され、対向する金型３２Ａ，Ｂに向かって突出する。これにより、２つの分割形式の金型３２Ａ，Ｂを型締する際、それぞれのピンチオフ部１１８の先端部が当接し、溶融状態のシート状樹脂の周縁にパーティングラインＰＬが形成されるようにしている。
なお、単一のシート状の樹脂成形品を成形する場合、分割形式の金型を用いて金型同士を型締めする代替として、単一の金型を用いて、かかる金型の側方に押出されたシート状樹脂を配置し、型締めすることなしに、シート状樹脂と金型との間に形成された密閉空間を減圧、および／またはシート状樹脂を金型に向かって加圧することによって金型形状に沿った形状に成形してもよい。
【００４４】
２つの分割形式の金型３２Ａ，Ｂそれぞれの外周部には、型枠３３Ａ，Ｂが摺動可能の外嵌し、図示しない型枠移動装置に対して、型枠３３Ａ，Ｂそれぞれが、金型３２Ａ，Ｂに対して相対的に移動可能としている。より詳細には、型枠３３Ａは、金型３２Ａに対して金型３２Ｂに向かって突出することにより、金型３２Ａ，Ｂ間に配置されたシート状樹脂の一方の側面に当接可能であり、型枠３３Ｂは、金型３２Ｂに対して金型３２Ａに向かって突出することにより、金型３２Ａ，Ｂ間に配置されたシート状樹脂の他方の側面に当接可能である。
【００４５】
金型駆動装置については、従来と同様のものであり、その説明は省略するが、２つの分割形式の金型３２Ａ，Ｂはそれぞれ、金型駆動装置により駆動され、開位置において、２つの分割金型３２Ａ，Ｂの間に、溶融状態のシート状樹脂が配置可能なようにされ、一方閉位置において、２つの分割金型３２Ａ，Ｂのピンチオフ部１１８が当接し、環状のピンチオフ部１１８が互いに当接することにより、２つの分割金型３２Ａ，Ｂ内に密閉空間が形成されるようにしている。なお、開位置から閉位置への各金型３２Ａ，Ｂの移動について、閉位置は、溶融状態のシート状樹脂の中心線の位置とし、各金型３２Ａ，Ｂが金型駆動装置により駆動されてその位置に向かって移動するようにしている。
【００４６】
図７に示すように、一方の分割金型３２の内部には、真空吸引室１２０が設けられ、真空吸引室１２０は吸引穴１２２を介してキャビティ１１６に連通し、真空吸引室１２０から吸引穴１２２を介して吸引することにより、キャビティ１１６に向かってシート状樹脂を吸着させて、キャビティ１１６の外表面に沿った形状に賦形するようにしている。
【００４７】
シート状樹脂は、ポリプロピレン、エンジニアリングプラスチックス、オレフィン系樹脂などから形成されたシートからなる。より詳細には、シート状樹脂は、ドローダウン、ネックインなどにより肉厚のバラツキが発生することを防止する観点から溶融張力の高い樹脂材料を用いることが好ましく、一方で金型への転写性、追従性を良好とするため流動性の高い樹脂材料を用いることが好ましい。
具体的にはエチレン、プロピレン、ブテン、イソプレンペンテン、メチルペンテン等のオレフィン類の単独重合体あるいは共重合体であるポリオレフィン（例えば、ポリプロピレン、高密度ポリエチレン）であって、２３０℃におけるＭＦＲ（ＪＩＳ  Ｋ−７２１０に準じて試験温度２３０℃、試験荷重２．１６ｋｇにて測定）が３．０ｇ／１０分以下、さらに好ましくは０．３〜１．５ｇ／１０分のもの、またはアクリロニトリル・ブタジエン・スチレン共重合体、ポリスチレン、高衝撃ポリスチレン（ＨＩＰＳ樹脂）、アクリロニトリル・スチレン共重合体（ＡＳ樹脂）等の非晶性樹脂であって、２００℃におけるＭＦＲ（ＪＩＳ  Ｋ−７２１０に準じて試験温度２００℃、試験荷重２．１６ｋｇにて測定）が３．０〜６０ｇ／１０分、さらに好ましくは３０〜５０ｇ／１０分でかつ、２３０℃におけるメルトテンション（株式会社東洋精機製作所製メルトテンションテスターを用い、余熱温度２３０℃、押出速度５．７ｍｍ／分で、直径２．０９５ｍｍ、長さ８ｍｍのオリフィスからストランドを押し出し、このストランドを直径５０ｍｍのローラに巻き取り速度１００ｒｐｍで巻き取ったときの張力を示す）が５０ｍＮ以上、好ましくは１２０ｍＮ以上のものを用いて形成される。
【００４８】
また、シート状樹脂には衝撃により割れが生じることを防止するため、水素添加スチレン系熱可塑性エラストマーが３０ｗｔ％未満、好ましくは１５ｗｔ％未満の範囲で添加されていることが好ましい。具体的には水素添加スチレン系熱可塑性エラストマーとしてスチレン−エチレン・ブチレン−スチレンブロック共重合体、スチレン−エチレン・プロピレン−スチレンブロック共重合体、水添スチレン−ブタジエンゴムおよびその混合物が好適であり、スチレン含有量が３０ｗｔ％未満、好ましくは２０ｗｔ％未満であり、２３０℃におけるＭＦＲ（ＪＩＳ  Ｋ−７２１０に準じて試験温度２３０℃、試験荷重２．１６ｋｇにて測定）は１．０〜１０ｇ／１０分、好ましくは５．０ｇ／１０分以下で、かつ１．０ｇ／１０分以上あるものがよい。
【００４９】
さらに、シート状樹脂には添加剤が含まれていてもよく、その添加剤としては、シリカ、マイカ、タルク、炭酸カルシウム、ガラス繊維、カーボン繊維等の無機フィラー、可塑剤、安定剤、着色剤、帯電防止剤、難燃剤、発泡剤等が挙げられる。
具体的にはシリカ、マイカ、ガラス繊維等を成形樹脂に対して５０ｗｔ％以下、好ましくは３０〜４０ｗｔ％添加する。
【００５０】
以上の構成を有する樹脂成形品の成形装置１０の作用を、図面を参照しながら以下に説明する。
まず、溶融混練した熱可塑性樹脂をアキュムレータ２４内に所定量貯留し、Ｔダイ２８に設けられた所定間隔の押出スリット３４から、貯留された熱可塑性樹脂を単位時間当たり所定押出量で間欠的に押し出すことにより、熱可塑性樹脂はスウェルし、溶融状態のシート状に下方に垂下するように所定の厚みにて所定押出速度で押し出される。
【００５１】
次いで、ピストンーシリンダー機構９６を駆動することにより、図３（Ａ）に示すように、一対のローラー３０を開位置に移動し、押出スリット３４の下方に配置された一対のローラー３０同士の間隔をシート状樹脂の厚みより広げることにより、下方に押し出された溶融状態のシート状樹脂の最下部が一対のローラー３０間に円滑に供給されるようにする。なお、ローラー３０同士の間隔をシート状樹脂の厚みより広げるタイミングは、押し出し開始後でなく、ワンショットごとに二次成形が終了時点で行ってもよい。
次いで、ピストンーシリンダー機構９６を駆動することにより、図３（Ｂ）に示すように、一対のローラー３０同士を互いに近接させて閉位置に移動し、一対のローラー３０同士の間隔を狭めてシート状樹脂を挟み込み、ローラーの回転によりシート状樹脂を下方に送り出すとともに、図５に示すように、アーム駆動部３０１によりアーム部３０２をクランプ解除レベル（ＰＬ）からクランプ開始レベル（ＰＨ）まで上方に伸長して、クランプ部３０４Ａ，Ｂを開いた状態でクランプ開始レベル（ＰＨ）で待機させておき、一対のローラー３０により下方に送り出されるシート状樹脂を待ち受け、クランプ部３０４Ａ，Ｂを閉じてシート状樹脂の下端部をクランプし、クランプ解除レベル（ＰＬ）まで下方にけん引する。
その際、一対のローラー３０を回転駆動中、一対のローラー３０の周面と溶融状態のシート状樹脂のシート面とは、線または面接触をするところ、この接触位置において、過度な滑りが発生しないように、溶融状態のシート状樹脂に対して一定の押圧力を負荷するように、一対のローラー３０同士の間隔を調整する。
【００５２】
より詳細には、図２６に示すように、ローラー３０の回転によりスウェルした状態のシート状樹脂が一対のローラー３０に送られている間、一対のローラー３０によるシート状樹脂の下方への送り出し速度Ｖ２が、熱可塑性シート状樹脂の押出速度Ｖ１以上となるようにローラーの回転速度を調整するとともに、クランプ装置によるシート状樹脂の下方へのけん引速度Ｖ３が送り出し速度Ｖ２以上となるように、アーム駆動部３０１によるアーム３０２の駆動速度を調整する。
【００５３】
より具体的には、一対のローラー３０の回転駆動により溶融状態のシート状樹脂を第１延伸可能なように下方へ送り出す段階と、下方へ送り出される溶融状態のシート状樹脂を第２延伸可能なように下方にけん引する段階とにおいて、押し出し段階における溶融状態のシート状樹脂の厚みと金型の側方への配置段階における溶融状態のシート状樹脂の厚みとの差により構成される溶融状態のシート状樹脂の薄肉化量において、第１延伸による溶融状態のシート状樹脂の薄肉化量が、第２延伸による溶融状態のシート状樹脂の薄肉化量より大きくなるように、けん引速度Ｖ３と送り出し速度Ｖ２との速度差と送り出し速度Ｖ２と所定押出速度Ｖ１との速度差との関係を設定するのが好ましく、けん引速度Ｖ３と送り出し速度Ｖ２との速度差を送り出し速度Ｖ２と押出速度Ｖ１との速度差以下に設定する。
【００５４】
スウェルした状態のシート状樹脂が一対のローラー３０に下方に送り出されるにつれて、鉛直方向に垂下するシート状樹脂の長さが長くなり、それに起因して垂下するシート状樹脂の上部ほどシート状樹脂の自重により薄肉化されるところ（ドローダウンあるいはネックイン）、一対のローラー３０による送り出し速度Ｖ２を押出速度Ｖ１以上となるようにローラーの回転速度を調整するとともに、けん引速度Ｖ３が送り出し速度Ｖ２以上となるように、アーム３０２の駆動速度を調整することにより、シート状樹脂は、押し出しスリットと第一対のローラー３０との間で下方に引っ張られ第１延伸されるとともに、一対のローラー３０とアーム駆動部３０１との間で下方に引っ張られ第２延伸され、それにより、シート状樹脂は延伸薄肉化される。
このとき、時間経過とともに、ローラーの回転速度を低下させて、送り出し速度Ｖ２を熱可塑性シート状樹脂の押出速度Ｖ１に近づけるとともに、アーム３０２の駆動速度を低下させて、けん引速度Ｖ３を送り出し速度Ｖ２に近づけるように調整する。
この場合、金型の側方への配置段階における溶融状態のシート状樹脂の所望の厚みに応じて、けん引速度および／またはけん引時間を調整するのが好ましく、けん引時間の調整段階は、クランプ開始レベル（ＰＨ）および／またはクランプ解除レベル（ＰＬ）のレベル調整により行うのがよい。
【００５５】
一対のローラー３０の初期送り出し速度およびクランプ装置３０による初期けん引速度について、溶融状態のシート状樹脂の押し出し直後の厚みと分割金型３２により成形される直前の目標厚みとの差に応じて、溶融状態のシート状樹脂のメルトインデックスとの関係において、一対のローラー３０の初期送り出し速度および／またはクランプ装置３０により初期けん引速度を設定するのがよく、この場合、熱可塑性樹脂は、１または２種類以上のポリオレフィン樹脂に無機充填材が５ないし４０重量部含有され、熱可塑性樹脂の２３０℃におけるメルトインデックスが、１．０ないし３．０g/10minであるのがよい。
特に、一対のローラー３０による送り出し後、分割金型３２により成形されるまでに溶融状態のシート状樹脂にドローダウンが発生しないように、クランプ装置３０によるけん引速度を初期けん引速度に基づいて調整するのでもよい。
【００５６】
たとえば、図８（Ａ）に示すように、熱可塑性シート状樹脂の押出速度を一定にする一方、ローラーの回転速度（送り出し速度）およびアーム駆動部によるクランプ部の駆動速度（けん引速度）それぞれを時間経過とともに段階的に減少させてもよいし、図８（Ｂ）に示すように、ローラーの回転速度を一定にする一方、熱可塑性シート状樹脂の押出速度およびアーム駆動部によるクランプ部の駆動速度それぞれを時間経過とともに段階的に減少させてもよいし、図８（Ｃ）に示すように、クランプ部の駆動速度がローラーの回転速度より大きい範囲内で、クランプ部の駆動速度、ローラーの回転速度および熱可塑性シート状樹脂の押出速度ともに時間経過とともに段階的に変動させてもよい。
いずれの場合であっても、時間経過とともに、一対のローラー３０の回転によるシート状樹脂の下方への送り出し速度と、シート状樹脂の押出速度との相対速度差が縮まるとともに、一対のローラー３０の回転によるシート状樹脂の下方への送り出し速度と、アーム駆動部によるシート状樹脂の下方へのけん引速度との相対速度差が縮まることから、シート状樹脂の上部ほど一対のローラー３０による下方への引っ張り力が低下し、相対的にこのような引っ張り力に伴う延伸薄肉化が低減され、ドローダウンあるいはネックインに伴う薄肉化を相殺し、ドローダウンあるいはネックインを有効に防止し、以て押出方向に一様な厚みを形成することが可能である。
【００５７】
この場合、変形例として、押出スリット３４の間隔の調整と、ローラーの回転速度およびクランプ部の駆動速度の調整とを連動させてもよい。より詳細には、時間経過とともに、ローラーの回転速度を低下することにより、一対のローラー３０によるシート状樹脂の下方への送り出し速度を低下させつつ、クランプ部の駆動速度を低下することにより、クランプ部によるシート状樹脂の下方へのけん引速度を低下させるとともに、スリット隙間調整装置４２および／または４４を用いて、押出スリット３４の間隔を広げてもよい。これにより、一次成形の段階で、時間経過とともに、押出スリット３４から下方に押し出されるシート状樹脂の厚みが厚肉化すると同時に、一対のローラー３０およびクランプ部によるシート状樹脂の延伸薄肉効果が低減することから、シート状樹脂の上部ほど、シート状樹脂の厚肉化およびシート状樹脂の延伸薄肉効果の低減の相乗効果により、より有効にドローダウンあるいはネックインを防止することが可能となる。
【００５８】
特に、図８（Ｂ）および図８（Ｃ）のように、シート状樹脂の成形中に、シート状樹脂の押出速度を変動させる場合には、通常、プランジャー２６による単位時間当たりの溶融樹脂の押出量を変動させる必要があり、溶融樹脂の押出量を変動させれば押出スリット３４から押し出された直後の溶融樹脂のスウェルが影響を受けることから、このようなスウェルに伴うシート状樹脂の厚肉化の影響を防止するために、ローラーの回転速度およびクランプ部の駆動速度の調整とともに押出スリット３４の間隔の調整を併行して行うのが好ましい。
より具体的には、単位時間当たりの押出量を増大するほど一次成形の開始から二次成形終了までの成形時間を短縮し、それにより成形効率を向上するとともに、二次成形前にシート状樹脂が垂下している時間を短縮することでドローダウンあるいはネックイン発生の可能性を低減することが可能であるが、一方において、単位時間当たりの押出量を増大するほど押出スリット３４から押し出されるシート状樹脂のスウェルが促進され、そのスウェルに伴う厚肉化に応じて、一対のローラー３０同士の間隔および／またはクランプ部の駆動速度の調整が必要となることがある。この点において、押出スリット３４の間隔を調整することにより、シート状樹脂のスウェルによる厚肉化自体を調整すれば技術的に有利である。
【００５９】
この場合、押出スリット３４の間隔の調整のみを単独で行うことにより、押し出されるシート状樹脂の厚みを調整することは可能であるが、一対のローラー３０の回転速度および／またはクランプ部の駆動速度の調整によりシート状樹脂の厚みを調整する方が、以下の点で技術的に有利である。
【００６０】
第１に、一対のローラー３０の回転速度および／またはクランプ部の駆動速度の調整の方が押出スリット３４の間隔の調整よりシート状樹脂の厚みを容易に調整できる点である。より詳細には、溶融樹脂の単位時間当たりの押出量が一定の場合、押出スリット３４の間隔が狭いほどシート状樹脂のスウェルが低減するが、その一方で押出圧力が高まることからシート状樹脂のスウェルが促進されるため、押出スリット３４から押し出された直後のシート状樹脂の厚みを所望に調整するのは困難であり、現場での試行錯誤により押出スリット３４の間隔を決定する必要があり、ましてや成形中に押出スリット３４の間隔を変動させて、スウェル後の厚みを調整するのは困難である。
【００６１】
第２に、一対のローラー３０の回転速度および／またはクランプ部の駆動速度の調整の方が押出スリット３４の間隔の調整よりシート状樹脂の厚みに対する応答性に優れる点である。より詳細には、押出スリット３４の間隔を変動させる場合、押出スリット３４から押し出された直後のシート状樹脂の厚みが定常状態に達するまでに時間を要し、そのために押し出し直後のシート状樹脂の部分は二次成形に利用することができず、歩留りの低下が引き起こされる。それに対して、一対のローラー３０の回転速度の調整の場合、回転速度の変動に伴い、一対のローラー間に挟み込まれたシート状樹脂の下方への送り出し速度が変動し、それにより一対のローラーによるシート状樹脂の引っ張り力が変動し、シート状樹脂の延伸薄肉化が行われることから、シート状樹脂の厚みに対する応答性に優れ、歩留りの低下を抑制することが可能である。
【００６２】
第３に、一対のローラー３０の回転速度および／またはクランプ部の駆動速度の調整の方が押出スリット３４の間隔の調整より二次成形による型締直前のシート状樹脂の厚みを調整できる点である。より詳細には、ドローダウンあるいはネックインにより型締前のシート状樹脂の厚みが押出方向に不均一であると、ブロー成形あるいは真空成形による賦形作用に悪影響を及ぼすところ、金型の型締直前にシート状樹脂の厚みの均一性を確保するのがより好ましく、この点で、押出による一次成形と、ブロー成形あるいは真空成形による二次成形との間で厚みを調整する方が有利である。
【００６３】
図８（Ｄ）ないし図８（Ｆ）はそれぞれ、クランプ開始からクランプ解除までの時間、すなわち、クランプ装置３００により溶融状態のシート状樹脂をけん引する時間、およびけん引速度の変化のさせ方が異なる。
より詳細には、図８（Ｄ）および図８（Ｅ）においては、溶融状態のシート状樹脂の押し出し速度および一対のローラーによる溶融状態のシート状樹脂の送り出し速度を一定にしつつ、クランプ装置３００によるけん引速度を時間経過とともに低減させており、それに対して、図８（Ｆ）においては、溶融状態のシート状樹脂の押し出し速度を一定にしつつ、一対のローラーによる溶融状態のシート状樹脂の送り出し速度およびクランプ装置３００によるけん引速度を時間経過とともに低減させている。
【００６４】
図８（Ｄ）および図８（Ｅ）を比較すればわかるように、図８（Ｄ）においては、けん引する時間を短くする一方、初期けん引速度を速くするとともに、クランプ解除までのけん引速度低減率を急とし、一方、図８（Ｅ）においては、けん引する時間を長くする一方、初期けん引速度を遅くするとともに、クランプ解除までのけん引速度低減率を緩やかとしている。
それに対して、図８（Ｆ）においては、クランプ開始およびクランプ解除タイミングは、図８（Ｄ）に比較して遅いがけん引する時間は同じであり、クランプ装置３００によるけん引速度と一対のローラーによる送り出し速度との速度差は、図８（Ｄ）および図８（Ｅ）とは異なり、時間経過とともに増大させている。
図８（Ｄ）ないし図８（Ｆ）のどれを選択するかは、成形対象であるシート状樹脂の物性、特にメルトインデックス、ＭＦＲ、メルトテンションに応じて、シート状樹脂に対する延伸態様を定める観点から決定すればよい。
変形例として、溶融状態のシート状樹脂が第１延伸により引きちぎれない範囲で、一対のローラー３０による初期送り出し速度を最大に設定し、溶融状態のシート状樹脂が第２延伸により引きちぎれない範囲で、クランプ装置３００の初期けん引速度を最大に設定し、一対のローラー３０による送り出し後、分割金型３２により成形されるまでに溶融状態のシート状樹脂にドローダウンが発生しないように、クランプ装置３００によるけん引速度を初期けん引速度に基づいて調整するのでもよい。
【００６５】
次いで、図６に示すように、クランプ部３０４がクランプ解除レベル（ＰＬ）にある状態で、クランプ部３０４がシート状樹脂のクランプを解除することにより、結果的に、押出方向に一様な厚みを形成したシート状樹脂が一対のローラー３０の下方に配置された分割金型３２間に配置される。
次いで、図７に示すように、所定量のシート状樹脂の押出が完了する時点で分割金型３２を型締めし、真空吸引室１２０から吸引穴１２２を介して吸引することにより、シート状樹脂と分割金型３２との間の空気を加圧および／または減圧することによって金型形状に沿った形状に成形することにより、二次成形の際の賦形に悪影響を与えることなく、押し出し方向に所望の厚みを備えた樹脂成形品を成形することが可能となる。
次いで、図９に示すように、分割金型３２を型開きして、成形された樹脂成形品を取り出し、パーティングラインまわりに形成されたバリを除去する。これで二次成形が完了する。
一次成形において溶融樹脂を間欠的に押し出すたびに、以上のような工程を繰り返すことにより、シート状の樹脂成型品を次々に成形することが可能である。
以上のように、一次成形（押出成形）により熱可塑性樹脂を間欠的に溶融状態のシート状樹脂として押し出し、二次成形（ブロー成形あるいは真空成形）により押し出されたシート状樹脂を金型を用いて成形することが可能である。
【００６６】
本願発明は、一対のローラーによる溶融状態の樹脂シートの送り出し後に、クランプによる溶融状態の樹脂シートのけん引を行うことにより、一対のローラーによる溶融状態の樹脂シートの送り出しの技術的欠点をクランプによる溶融状態の樹脂シートのけん引により補填するとともに、クランプによる溶融状態の樹脂シートのけん引の技術的欠点を一対のローラーによる溶融状態の樹脂シートの送り出しにより補填することにより、一対のローラーによる溶融状態の樹脂シートの送り出しと、クランプによる溶融状態の樹脂シートのけん引との組み合わせによる技術的相乗効果を達成するものである。
より詳細には、一対のローラーによる溶融状態の樹脂シートの送り出しのみにより、溶融状態の樹脂シートの薄肉化を行おうとすると、一対のローラーの回転速度、すなわち送り出し速度の調整によっては、送り出しの進行とともに樹脂シートの自重により生じるドローダウンの抑制には限界があり、一対のローラーから送り出した樹脂シートはその後調整されることなく自重によって引き伸ばされることを考慮した範囲でしか薄肉化をすることができない。つまり、一対のローラーから垂下する溶融状態の樹脂シートの長さ（重量）次第で、溶融状態の樹脂シートの引きちぎれが生じ得るため、ドローダウンを考慮した範囲で樹脂シートの厚さを決定する必要があった。一方で、一対のローラーによる溶融状態の樹脂シートの送り出し後に、クランプによる溶融状態の樹脂シートの下端部のけん引を行うことにより、一対のローラーから垂下する溶融状態の樹脂シート部分全体に一様に張力を負荷することが可能であり、それにより、一対のローラーから垂下する溶融状態の樹脂シート部分全体に亘って一様な延伸効果を及ぼすことが可能であり、ドローダウンを抑制するとともに、クランプによる積極的なけん引によって、樹脂シートの成形直前のタイミングにて十分な薄肉化が達成できるように樹脂シートの厚みを調整することが可能となる。
【００６７】
一方、クランプによる溶融状態の樹脂シートのけん引のみにより、溶融状態の樹脂シートの薄肉化を行おうとすると、けん引速度を速くすることにより、溶融状態の樹脂シートが引きちぎれることがあるところ、一対のローラーによる溶融状態の樹脂シートの送り出し速度を速めても、押し出しスリットと一対のローラーとの間隔が短いことから、その間において溶融状態の樹脂シートが引きちぎれは生じにくい。
よって、一対のローラーによるシート状樹脂の延伸と、けん引によるシート状樹脂の延伸との協働により、金型により成形する際の溶融状態のシート状樹脂の所望の厚みを達成することが可能であり、送り出し速度増大によるネックイン現象の発生をも抑制可能であり、以って、ローラーの送り出し速度増大による溶融状態のシート状樹脂の薄肉化の向上と、けん引による溶融状態のシート状樹脂の薄肉化との相乗効果により、溶融状態のシート状樹脂のさらなる薄肉化が可能であるとともに、ローラーの回転速度向上によりローラーによる溶融状態のシート状樹脂の冷却効果を低減することが可能であり、ネックイン現象の発生防止とあいまって、良好な成形性を維持することも可能である。
以上より、溶融状態の樹脂シートの目標厚みに対して、一対のローラーによる溶融状態の樹脂シートの送り出しによる延伸により、主として溶融状態の樹脂シートを薄肉化し、一対のローラーによる溶融状態の樹脂シートの送り出し後、クランプによる溶融状態の樹脂シートのけん引による延伸により、従として（補助的に）溶融状態の樹脂シートを薄肉化し、以って、ドローダウンによる樹脂シートの肉厚調整の困難性及び薄肉化の限界を改善し、成形直前の溶融状態の樹脂シートが、確実に目標厚みとなるようにしたものである。
【００６８】
以下に、本発明の第２実施形態について、図１０ないし図１５を参照しながら説明する。以下の説明において、第１実施形態と同様な構成要素については、同様な参照番号を付することによりその説明は省略し、以下では、本実施形態の特徴部分について詳細に説明する。
樹脂成形品について、第１実施形態においては、中実の単一のシート状成形品であるのに対して、本実施形態においては、二条のシート状樹脂を用いた、中空部を有する成形品である。
【００６９】
本実施形態に関し、一次成形において、溶融状態の熱可塑性樹脂をシート状にＴダイ２８の押出スリット３４より下方に垂下する形態で押し出し、二次成形において、下方に押し出されたシート状樹脂を用いて分割金型３２の型締を通じて真空成形により樹脂成形品を成形する点では、第１実施形態と共通であるが、本実施形態において、二条のシート状樹脂を同時に成形し、その際、各シート状樹脂について、溶融状態の熱可塑性樹脂をシート状にＴダイ２８の押出スリット３４より下方に垂下する形態で押し出し、二次成形において、下方に押し出された二条のシート状樹脂を用いて分割金型３２の型締を通じて真空成形により樹脂成形品を成形する点が第１実施形態と相違する。
図１０および図１１に示すように、二条のシート状樹脂それぞれの一次成形については、第１実施形態と同様に、それぞれのシート状樹脂の押出速度に応じて、押出速度と、シート状樹脂が一対のローラー３０により下方に送り出される送り出し速度との相対速度差を一対のローラー３０の回転速度を調整することにより調整するとともに、一対のローラー３０による送り出し速度と、クランプ部３０４による下方へのけん引速度との相対速度差をアーム駆動部３０１の駆動速度を調整することにより調整し、以てシート状樹脂が一対のローラー３０の間を通過する際、一対のローラー３０により下方に引っ張られる（第１延伸）とともに、クランプ部により下方に引っ張られ（第２延伸）、それによりシート状樹脂が延伸薄肉化され、その結果、ドローダウンあるいはネックインの発生を有効に防止するようにしている。なお、一対のローラー３０の回転数およびアーム駆動部３０１の駆動速度の調整とともに、押出スリット３４の間隔の調整を連動して行ってもよい。
この場合、第１熱可塑性樹脂および／または第２熱可塑性樹の押し出し段階から樹脂成形品の成形段階までの間において、第１所定送り出し速度の変化に応じて、第１所定けん引速度を調整する段階、または第２所定送り出し速度の変化に応じて、第２所定けん引速度を調整する段階を有するのが好ましい。
【００７０】
二次成形に関し、まず、図１１に示すように、二条のシート状樹脂それぞれが、分割金型３２Ａ，Ｂの間に配置される。
次いで、図１２に示すように、分割金型３２Ａ，Ｂそれぞれの型枠３３Ａ，Ｂを対応する分割金型に対して、二条のシート状樹脂の対応する方に向かって移動させて、二条のシート状樹脂の側面に当接させる。これにより、それぞれのシート状樹脂、対応する型枠３３およびキャビティ１１６により、密閉空間が形成される。
【００７１】
次いで、図１３に示すように、密閉空間内の空気を真空吸引室１２０から吸引孔１２２を介して吸引することにより、二条のシート状樹脂はそれぞれ、対応するキャビティ１１６に対して吸着し、それにより二条のシート状樹脂はそれぞれ、対応するキャビティ１１６の表面に沿った形状に賦形される。この場合、吸引前の二条のシート状樹脂の上下方向の厚みを一様としていることから、ブロー比により引き起こされる厚みの分布に起因して、賦形工程が満足に行われないような事態を防止することが可能である。
次いで、図１４に示すように、型枠３３Ａ，Ｂと分割金型３２Ａ，Ｂとを一体で、互いに近接するように移動させることにより、分割金型３２Ａ，Ｂの型締を行い、分割金型３２Ａ，Ｂそれぞれのピンチオフ部により二条のシート状樹脂の周縁部同士を溶着する。これにより、二条のシート状樹脂の内部に密閉中空部１５１が形成される。
【００７２】
次いで、図１５に示すように、型枠３３Ａ，Ｂと分割金型３２Ａ，Ｂとを一体で、互いに遠ざかるように移動させることにより、分割金型３２Ａ，Ｂの型開きを行い、成形された樹脂成型品を取り出し、外周部のバリを除去して、二次成形が完了する。
【００７３】
従来のように、筒状パリソンを利用して中空部を有する樹脂成形品を成形すると、ブロー比の関係で、一様な厚みの成形品を成形するのが技術的に困難であるところ、本実施形態によれば、一様な厚みを備えた二条のシート状樹脂を利用して、二次成形により二条のシート状樹脂の周縁部同士を溶着することにより、一様な厚みを備えた中空部を有する成形品を成形することが可能である。
以上のように、本実施形態によれば、二条のシート状樹脂を利用して内部に中空部を有する樹脂成形品を成形する場合に、一対のローラー３０の回転数の調整を通じて各シート状樹脂を二次成形する前に押し出し方向に厚みが一様となるようにすることにより、二次成形の賦形に悪影響を与えることなしに二次成形により所望の厚みを有するシート状に成形することが可能であることから、このような二条のシート状樹脂を利用して、金型の型締によりシート状樹脂の周縁同士を溶着させて内部に中空部を有する樹脂成型品を成形するのに、シート状樹脂の周縁同士を確実に溶着させ、それにより内部に中空部を有するにも係わらず十分な強度を具備した樹脂成形品を得ることが可能である。
【００７４】
以下に、本発明の第３実施形態について、図１６ないし図２５を参照しながら説明する。以下の説明において、第２実施形態と同様な構成要素については、同様な参照番号を付することによりその説明は省略し、以下では、本実施形態の特徴部分について詳細に説明する。
樹脂成形品について、第２実施形態においては、二条のシート状樹脂を用いた、中空部を有する成形品であるのに対して、本実施形態においては、中空部に補強芯材を配置したサンドイッチパネル成形品である。
本実施形態に関し、一次成形において、二条のシート状樹脂を成形し、その際、各シート状樹脂について、溶融状態の熱可塑性樹脂をシート状にＴダイ２８の押出スリット３４より下方に垂下する形態で押し出し、二次成形において、下方に押し出された二条のシート状樹脂を用いて分割金型３２の型締を通じてブロー成形あるいは真空成形により樹脂成形品を成形する点では、第２実施形態と共通であるが、第２実施形態において、二次成形に関し、二条のシート状樹脂の内部に密閉中空部が形成されるのに対して、本実施形態においては、このような密閉中空部内に別途成形された補強芯材を配置して、補強芯材を二条のシート状樹脂により挟み込んだサンドイッチパネルを形成する点が相違する。
【００７５】
サンドイッチパネルの成形装置に関し、分割金型３２Ａ，Ｂの間には、一対の金型３２Ａ，Ｂと入れ子式に、キャビティ１１６と略平行に一対の枠部材１２８Ａ，Ｂが配置され、一対の枠部材１２８Ａ，Ｂはそれぞれ、開口１３０Ａ，Ｂを有し、図示しない枠部材駆動装置により一対の枠部材１２８Ａ，Ｂを水平方向に移動させるようにしている。これにより、一対の枠部材１２８Ａ，Ｂそれぞれを対応する溶融状態のシート状樹脂に向かって移動して、シート状樹脂を保持し、その状態で逆向きに、対応する金型３２Ａ，Ｂのピンチオフ部１１８の先端が開口１３０を通じてシート状樹脂の表面に当接まで移動させることが可能としている。
【００７６】
本実施形態において、補強芯材１５０の材質としては、エチレン、プロピレン、ブテン、イソプレンペンテン、メチルペンテン等のオレフィン類の単独重合体あるいは共重合体であるポリオレフィン（例えば、ポリプロピレン、高密度ポリエチレン）、ポリアミド、ポリスチレン、ポリ塩化ビニル、ポリアクリロニトリル、エチレン−エチルアクリレート共重合体等のアクリル誘導体、ポリカーボネート、エチレン−酢酸ビニル共重合体等の酢酸ビニル共重合体、アイオノマー、エチレン−プロピレン−ジエン類等のターポリマー、ＡＢＳ樹脂、ポリオレフィンオキサイド、ポリアセタール等の熱可塑性樹脂が挙げられる。
【００７７】
なお、これらは一種類を単独で用いても、二種類以上を混合して用いてもよい。特に、熱可塑性樹脂のなかでもオレフィン系樹脂またはオレフィン系樹脂を主体にした樹脂、ポリプロピレン系樹脂またはポリプロピレン系樹脂を主体にした樹脂が、繊維層との溶着性、機械的強度および成形性のバランスに優れている点で好ましい。補強芯材１５０は、添加剤が含まれていてもよく、その添加剤としては、シリカ、マイカ、タルク、炭酸カルシウム、ガラス繊維、カーボン繊維等の無機フィラー、可塑剤、安定剤、着色剤、帯電防止剤、難燃剤、発泡剤等が挙げられる。
【００７８】
表皮材１６０を構成するシート状樹脂は、第１実施形態と共通でよいが、特に強度材としてのサンドイッチパネルの場合には、補強芯材１５０の両側に設けられる一対の表皮材１６０間の間隔、すなわち補強芯材１５０の嵩（厚み）を確保することにより、サンドイッチパネル全体としての剛性、特に曲げ剛性を確保する観点から、表皮材１６０の剛性としては、少なくとも補強芯材１５０の剛性より高い材質が要求される。
【００７９】
表皮材１６０の表面に化粧材シート１７０を設ける場合において、化粧材シート１７０とは、外観性向上、装飾性、成形品と接触する物（例えば、カーゴフロアボードの場合、ボード上面に載置される荷物など）の保護を目的として構成されるものである。化粧材シート１７０の材質は、繊維表皮材シート状表皮材、フィルム状表皮材等が適用される。かかる繊維表皮材の素材としては、ポリエステル、ポリプロピレン、ポリアミド、ポリウレタン、アクリル、ビニロン等の合成繊維、アセテート、レーヨン等の半合成繊維、ビスコースレーヨン、銅アンモニアレーヨン等の再生繊維、綿、麻、羊毛、絹等の天然繊維、又はこれらのブレンド繊維が挙げられる。
【００８０】
これらの中でも、触感、耐久性及び成形性の観点から、ポリプロピレン又はポリエステルであることが好ましく、ポリエステルであることがより好ましい。繊維表皮材に用いられる糸は、例えば、ポリエステル：（３〜５）デニール×（５０〜１００）ｍｍ等の繊度が３〜１５デニール、繊維長さが２〜５インチ程度のステープルの紡績糸と、細い柔軟なフィラメントを束にしたポリエステル：約１５０〜１０００デニール／３０〜２００フィラメント＝約５デニール×３０〜２００本等のマルチフィラメント、又は、ポリエステル：４００〜８００デニール／１フィラメント等の太いモノ・フィラメントと、を組み合わせて用いることが好ましい。
【００８１】
化粧材シート１７０の組織としては、不織布、織物、編物、それらを起毛した布地等が挙げられる。なお、織物には、織組織が縦糸、横糸が順次上下に交絡する平組織のほか、何本かの糸を跳び越して交絡する種々の変化織も含まれる。これらの中でも、伸びに対する方向性がないため、立体形状に成形し易く、且つ表面の触感、風合いに優れることから、不織布であることが好ましい。ここで、不織布とは、繊維を平行に又は交互させて積上げるか又はランダムに散布してウエブを形成し、次いでウエブとなった繊維を接合してなる布状品を意味する。これらの中でも、成形品の立体形状再現性及び外観特性の観点から、ニードルパンチ法により製造された不織布であることが好ましい。また、ニードルパンチ法にて得られた不織布は、織物に比べて強度が小で伸度が大であり任意方向に対する変形度合いが大きいので、不織布としての強度を向上させると共に寸法の安定化を図るために、不織布にバインダーを付着させる、又は、ウエブと不織布を重ね針でパンチさせておくことがより好ましい。これらのことから、化粧材シート１７０は、ポリプロピレン不織布又はポリエステル不織布であることがより好ましい。この場合、化粧材シート１７０自体が熱可塑性であるので、剥離回収後、加熱して変形させることによって、別の用途に用いることも可能である。例えば主体樹脂層をポリプロピレンにて構成し、化粧材シート１７０をポリプロピレン不織布で構成すると、成形品の主体樹脂層と化粧材シート１７０とが同じ素材であることから、リサイクルが容易になる。
【００８２】
一方、化粧材シート１７０がポリエステル不織布であると、ポリプロピレンにて構成した主体樹脂層と繊維表皮材との融点が異なるので、成形品に化粧材シート１７０を接着する際、熱により変質、変形したり、正しい位置に接着できない等の不具合が生じるのを抑制できる。また、この場合、成形性、剛性、外観及び耐久性にも優れる。また、化粧材シート１７０の引張強度は、立体形状再現性及び成形性の観点から、１５ｋｇ／ｃｍ 2以上であることが好ましく、伸度は、３０％以上であることが好ましい。なお、かかる引張強度及び伸度の値は、温度２０℃においてＪＩＳ−Ｋ−７１１３に準拠して測定したものである。シート状表皮材、フィルム状表皮材としては、熱可塑性エラストマ−、エンボス加工された樹脂層、印刷層が外面に付された樹脂層、合成皮革、滑り止め用メッシュ形状の表皮層等が使用できる。  
【００８３】
次に、このようなサンドイッチパネル１０の成形方法について説明する。
まず、図１８に示すように、シート状の化粧材シート１７０を２つの分割金型３２の側方から一方の分割金型３２と一方の枠部材１２８との間に挿入し、一方の分割金型３２に設けた仮止ピン３０３（図示せず）により、シート状の化粧材シート１７０を一方の分割金型３２のキャビティ１１６を覆うように仮止めする。
【００８４】
次いで、図１９に示すように、二条の溶融状態のシート状樹脂それぞれを各押出スリット３４から鉛直下方に押し出す。
その際、図１６および図１７に示すように、第１実施形態および第２実施形態と同様に、シート状樹脂の押出スリット３４からの押出速度と、シート状樹脂が一対のローラー３０により下方に送り出される送り出し速度との相対速度差を一対のローラー３０の回転速度を調整することにより調整するとともに、一対のローラー３０による送り出し速度と、クランプ部３０４による下方へのけん引速度との相対速度差をアーム駆動部３０１の駆動速度を調整することにより調整し、以てシート状樹脂が一対のローラー３０の間を通過する際、一対のローラー３０により下方に引っ張られる（第１延伸）とともに、クランプ部により下方に引っ張られ（第２延伸）、それによりシート状樹脂が延伸薄肉化され、以てドローダウンあるいはネックインの発生を防止し、二次成形による型締前に、各シート状樹脂について押出方向に一様な厚みを形成することが可能である。この場合、一対のローラー３０の回転数およびアーム駆動部３０１の駆動速度の調整とともに、押出スリット３４の間隔の調整を連動して行ってもよい。
【００８５】
次いで、２条のシート状樹脂を２つの分割金型３２の間に供給し、それとともに枠部材駆動装置により一対の枠部材１２８を対応するシート状樹脂に向けて移動する。
次いで、図２０に示すように、シート状樹脂を保持した枠部材１２８を、対応する分割金型３２に向かって枠部材１２８の開口１３０を通じて金型３２のピンチオフ部１１８がシート状樹脂のキャビティ１１６に対向する面に当接するまで移動する。これにより、シート状樹脂のキャビティ１１６に対向する面、ピンチオフ部１１８およびキャビティ１１６により密閉空間が形成される。
【００８６】
次いで、図２１に示すように、それぞれの分割金型３２を通じて密閉空間内を吸引し、それにより対応するシート状樹脂がキャビティ１１６に対して押圧され、キャビティ１１６に沿った形状に賦形される。なお、図面上左側のシート状樹脂については、賦形されるとともに、シート状樹脂とキャビティ１１６との間に介在する化粧材シート１７０に溶着する。
【００８７】
次いで、図２２に示すように、マニピュレータ（図示せず）の吸着盤１１９により保持された補強芯材１５０を２つの分割金型３２の間に側方より挿入する。
【００８８】
次いで、図２３に示すように、マニピュレータを右側の分割金型３２に向かって水平方向に移動させることにより、右側の分割金型３２のキャビティ１１６に吸着されたシート状樹脂に対して補強芯材１５０を押し付ける。これにより、補強芯材１５０をシート状樹脂に溶着する。次いで、吸着盤１１９を補強芯材１５０から脱着して、マニピュレータを２つの分割金型３２の間から引き抜き、型締の準備を行う。
次いで、図２４に示すように、金型駆動装置により２つの分割金型３２を開位置より互いに近づく向きに閉位置まで移動させて、型締する。これにより、一方のシート状樹脂（図面右側）に溶着された補強芯材１５０は、他方のシート状樹脂に溶着されるとともに、シート状樹脂同士の周縁が溶着されてパーティングラインＰＬが形成される。なお、型締の際、補強芯材１５０自体は、表皮材シート１６０とは異なり、予め成形された状態で溶融状態の表皮材シート１６０に対して溶着するため、補強芯材１５０自体は、型締により変形を受けないように予め位置決めされている。
【００８９】
以上で、化粧材シート１７０、表皮材シート１６０、補強芯材１５０、および表皮材シート１６０が積層されたサンドイッチパネル１０が完成する。
次いで、図２５に示すように、２つの分割金型３２を型開きし、完成したサンドイッチパネル１０からキャビティ１１６を離間させ、パーティングラインＰＬまわりに形成されたバリを除去する。以上で、サンドイッチパネルの成形が完了する。
本実施形態によれば、一対のローラー３０の回転数およびアーム駆動部３０１の駆動速度の調整を通じて各シート状樹脂を二次成形する前に押し出し方向に厚みが一様となるようにすることにより、二次成形の賦形に悪影響を与えることなしに二次成形により所望の厚みを有するシート状に成形することが可能であることから、このような二条のシート状樹脂を表皮材として利用して、金型の型締によりシート状樹脂の周縁同士を溶着させて内部に補強芯材を有するパネルサンドイッチを成形するのに、表皮材であるシート状樹脂の周縁同士を確実に溶着させ、それによりたとえば自動車用カーゴフロアボード等のように十分な強度、特に曲げ剛性が要求されるサンドイッチパネルを得ることが可能である。
【００９０】
以上、本発明の実施形態を詳細に説明したが、本発明の範囲から逸脱しない範囲内において、当業者であれば、種々の変更あるいは修正が可能である。たとえば、第１実施形態において、ドローダウンあるいはネックインの発生を防止して樹脂成形品の厚みを一様にする場合を説明したが、それに限定されることなく、より積極的に、二次成形の型締前に樹脂成形品の厚みが押し出し方向に所望の厚み分布となるように、一対のローラーの回転速度およびアーム駆動部３０１の駆動速度を調整してもよい。
また、第２実施形態において、中空部を有する樹脂成形品として、樹脂の種類および色彩が同じ二条のシート状樹脂を利用して成形する場合を説明したが、それに限定されることなく、たとえばゲーム機のケーシング用に、種類あるいは色彩が相違する二条のシート状樹脂を裏面およびおもて面として構成してもよい。
また、第３実施形態において、化粧材シートを分割金型の間に配置し、分割金型の型締により表皮材シートに溶着する場合を説明したが、それに限定されることなく、表皮材シート用のシート状樹脂とともに化粧材シートを一対のローラ間に供給し、一対のローラーの回転速度およびアーム駆動部３０１の駆動速度を調整することによりシート状樹脂の厚みを調整するとともに、化粧材シートをシート状樹脂に圧着してもよい。
【００９１】
クランプ開始レベルは、たとえば、クランプ装置３００によるけん引速度を大きく設定する場合に、けん引時間を短縮するために、型開きをしている分割金型３２の間のレベルに設定してもよい。
クランプ解除レベルにおいてシート状樹脂 のクランプを解除するタイミングは、シート状樹脂が一対のローラー３０から垂下した状態では不安定であることから、分割金型３２の型締後が好ましいが、シート状樹脂をキャビティ１１６に向かって真空吸引する場合には、分割金型３２を真空吸引後型締前にクランプ解除してもよい。
クランプ装置３００によるシート状樹脂のけん引は、一対のローラー３０によるシート状樹脂の送り出しに対する補助として、一対のローラー３０から垂下するシート状樹脂のドローダウンを防止するだけでなく、シート状樹脂のメルトインデックス等物性値に応じて、一対のローラー３０による送り出し速度との関係において、シート状樹脂の初期けん引速度の調整、クランプ開始レベルおよび／またはクランプ解除レベルの調整、あるいはけん引速度の時間履歴の調整をすることにより、一対のローラー３０と協働して、シート状樹脂の押し出し方向に一様な薄肉化を達成するのに利用してもよい。
さらに、第１実施形態ないし第３実施形態それぞれにおいて、熱可塑性樹脂製シートの押出段階の際、押出ヘッドから溶融状態の熱可塑性樹脂を押出すことにより、シート状樹脂としているが、それに限定されることなく、溶融状態の熱可塑性樹脂製の筒状パリソンを用いて、押出ヘッドの先端で２枚のシート状樹脂に分割してもよい。
【図面の簡単な説明】
【００９２】
【図１】本発明の第１実施形態に係る樹脂成形品の成形装置の概略側面図である。
【図２】本発明の第１実施形態に係る樹脂成形品の成形装置のＴダイの押出スリットまわりの詳細を示す概略断面図である。
【図３】本発明の第１実施形態に係る樹脂成形品の成形装置の一対のローラーまわりを示す概略側面図である。
【図４】本発明の第１実施形態に係る樹脂成形品の成形装置の一対のローラーまわりを示す概略平面図である。
【図５】本発明の第１実施形態に係る樹脂成形品の成形装置において、シート状樹脂がクランプされる状態を示す概略側面図である。
【図６】本発明の第１実施形態に係る樹脂成形品の成形装置において、シート状樹脂が分割金型の間に配置された状態を示す概略側面図である。
【図７】本発明の第１実施形態に係る樹脂成形品の成形装置において、分割金型が型締される状態を示す概略側面図である。
【図８】本発明の第１実施形態に係る樹脂成形品の成形装置において、シート状樹脂の押出速度、ローラーの回転速度およびクランプによるけん引速度の時間による変化を示す簡略グラフである。
【図９】本発明の第１実施形態に係る樹脂成形品の成形装置において、分割金型が型開きされる状態を示す概略側面図である。
【図１０】本発明の第２実施形態に係る樹脂成形品の成形装置の図５と同様な図である。
【図１１】本発明の第２実施形態に係る樹脂成形品の成形装置の図６と同様な図である。
【図１２】本発明の第２実施形態に係る樹脂成形品の成形装置において、二条のシート状樹脂を分割金型により吸引した状態を示す概略側面図である。
【図１３】本発明の第２実施形態に係る樹脂成形品の成形装置において、二条のシート状樹脂それぞれを分割金型により真空成形した状態を示す概略側面図である。
【図１４】本発明の第２実施形態に係る樹脂成形品の成形装置において、分割金型を型締した状態を示す概略側面図である。
【図１５】本発明の第２実施形態に係る樹脂成形品の成形装置において、分割金型を型開きした状態を示す概略側面図である。
【図１６】本発明の第３実施形態に係るサンドイッチパネルの成形装置の図５と同様な図である。
【図１７】本発明の第３実施形態に係るサンドイッチパネルの成形装置の図６と同様な図である。
【図１８】本発明の第３実施形態に係るサンドイッチパネルの成形工程において、化粧材シートを分割形式の金型間に配置した状態を示す図である。
【図１９】本発明の第３実施形態に係るサンドイッチパネルの成形工程において、表皮材シートを分割形式の金型間に配置した状態を示す図である。
【図２０】本発明の第３実施形態に係るサンドイッチパネルの成形工程において、表皮材シートを分割形式の金型に当接させた状態を示す図である。
【図２１】本発明の第３実施形態に係るサンドイッチパネルの成形工程において、表皮材シートを賦形した状態を示す図である。
【図２２】本発明の第３実施形態に係るサンドイッチパネルの成形工程において、芯材シートを分割形式の金型間に配置した状態を示す図である。
【図２３】本発明の第３実施形態に係るサンドイッチパネルの成形工程において、芯材シートを一方の表皮材シートに押し付けた状態を示す図である。
【図２４】本発明の第３実施形態に係るサンドイッチパネルの成形工程において、分割形式の金型を型締めした状態を示す図である。
【図２５】本発明の第３実施形態に係るサンドイッチパネルの成形工程において、分割形式の金型を型開きした状態を示す図である。
【図２６】本発明の第１実施形態ないし第３実施形態それぞれに係る樹脂成形品の成形装置において、溶融状態のシート状樹脂の押し出し速度、一対のローラーによる送り出し速度およびクランプ装置３００によるけん引速度の関係を示す概略図である。
【符号の説明】
【００９３】
Ｐ  パリソン
ＰＬ  パーティングライン
ＰＨ  クランプ開始レベル
ＰＬ  クランプ解除レベル
Ｖ１  押し出し速度
Ｖ２  送り出し速度
Ｖ３  けん引速度
１０  成形装置
１２  押出装置
１４  型締装置
１６  ホッパー
１８  シリンダー
２２  油圧モーター
２４  アキュムレータ
２６  プランジャー
２８  Ｔダイ
３０  ローラー
３２  分割金型
３４  押出スリット
３６  ダイリップ
３８  ダイ
４０  スリット隙間
４２  スリット間隔調整装置
４４  スリット間隔駆動装置
４６  ダイボルト
４８  圧力伝達部
５０  調整軸
５２  締結ボルト
５４  係合片
５６  凹溝
５８  摺動バー
６０  駆動片
６２  摺動溝
９４  ローラー回転駆動手段
９６  ローラー移動手段
９８  回転駆動モータ
１００  回転数調整装置
１０２  端周面
１０４  第１歯車
１０６  端周面
１０８  第２歯車
１１０  ピストンーシリンダ機構
１１２  浅溝
１１４  ローラー表面温度調整手段
１１６  キャビティ
１１８  ピンチオフ部
１２０  真空吸引室
１２２  吸引穴
１２４  圧力流体導入孔
１２６  型枠
１２８  枠部材
１３０  開口
３００  クランプ装置
３０１  アーム駆動部
３０２  アーム部
３０３  ピン
３０４  クランプ部
【図１】
2019111825.tif 000003
【図２】
2019111825.tif 000004
【図３】
2019111825.tif 000005
【図４】
2019111825.tif 000006
【図５】
2019111825.tif 000007
【図６】
2019111825.tif 000008
【図７】
2019111825.tif 000009
【図８】
2019111825.tif 000010
【図９】
2019111825.tif 000011
【図１０】
2019111825.tif 000012
【図１１】
2019111825.tif 000013
【図１２】
2019111825.tif 000014
【図１３】
2019111825.tif 000015
【図１４】
2019111825.tif 000016
【図１５】
2019111825.tif 000017
【図１６】
2019111825.tif 000018
【図１７】
2019111825.tif 000019
【図１８】
2019111825.tif 000020
【図１９】
2019111825.tif 000021
【図２０】
2019111825.tif 000022
【図２１】
2019111825.tif 000023
【図２２】
2019111825.tif 000024
【図２３】
2019111825.tif 000025
【図２４】
2019111825.tif 000026
【図２５】
2019111825.tif 000027
【図２６】
2019111825.tif 000028